(57)【特許請求の範囲】
【請求項１】
有機アミド溶媒中で、硫黄源とジハロ芳香族化合物とを、分子中に３個以上のハロゲン置換基を有するポリハロ芳香族化合物の存在下に重合させる分岐型ポリアリーレンスルフィド樹脂の製造方法であって、下記工程１〜５：
（１）有機アミド溶媒、アルカリ金属水硫化物を含む硫黄源、及びアルカリ金属水酸化物を含有する混合物を加熱して、該混合物を含有する系内から水分を含む留出物の少なくとも一部を系外に排出する脱水工程１；
（２）脱水工程で系内に残存する混合物とジハロ芳香族化合物とを混合して、有機アミド溶媒、硫黄源（以下、「仕込み硫黄源」という）、アルカリ金属水酸化物、水分、及びジハロ芳香族化合物を含有する仕込み混合物を調製する仕込み工程２；
（３）仕込み混合物を１７０〜２７０℃の温度に加熱することにより、水分を含有する有機アミド溶媒中で、硫黄源とジハロ芳香族化合物とを重合反応させ、ジハロ芳香族化合物の転化率が８０％以上となった時点で、重合反応混合物中に、仕込み硫黄源１モル当り０．０１０〜０．１００モルのポリハロ芳香族化合物、及び相分離剤を添加する前段重合工程３；
（４）重合反応混合物を昇温速度１０〜６０℃／時間で加熱して、２４０℃以上の温度に昇温する昇温工程４；並びに
（５）２４０〜２９０℃の温度で重合反応を継続する後段重合工程５；
を含む、
下記特性ｉ〜iii：
ｉ）温度３３０℃、剪断速度２ｓｅｃ−１で測定した溶融粘度が１０．０×１０４〜４０．０×１０４Ｐａ・ｓ、
ii）平均粒子径が５０〜２０００μｍ、及び
iii）温度３１０℃、角速度１ｒａｄ／ｓｅｃで測定した溶融粘弾性ｔａｎδが０．１０〜０．３０
を有する分岐型ポリアリーレンスルフィド樹脂の製造方法。
【請求項２】
脱水工程１において、有機アミド溶媒、アルカリ金属水硫化物を含む硫黄源、及びアルカリ金属水酸化物を含有する混合物を１００〜２５０℃の温度に加熱して、該混合物を含有する系内から水分を含む留出物の少なくとも一部を系外に排出する請求項１記載の製造方法。
【請求項３】
脱水工程１において、有機アミド溶媒、アルカリ金属水硫化物を含む硫黄源、及び該硫黄源１モル当たり０．９００〜１．０５０モルのアルカリ金属水酸化物を含有する混合物を加熱して、該混合物を含有する系内から水分を含む留出物の少なくとも一部を系外に排出する請求項１記載の製造方法。
【請求項４】
脱水工程１において、脱水工程後に系内に残存する硫黄源（仕込み硫黄源）１モル当たり、０．００〜２．００モルの水分量となるまで脱水する請求項１記載の製造方法。
【請求項５】
仕込み工程２において、仕込み硫黄源が５０モル％超過のアルカリ金属水硫化物と５０モル％未満のアルカリ金属硫化物とを含有するものである請求項１記載の製造方法。
【請求項６】
仕込み工程２において、仕込み硫黄源１モル当りの各成分の割合が、アルカリ金属水酸化物が０．９５０〜１．０９０モル、水分が０．００〜２．００モル、及びジハロ芳香族化合物が０．９５０〜１．２００モルとなるように、これら各成分を含有する仕込み混合物を調製する請求項１記載の製造方法。
【請求項７】
仕込み工程２において、仕込み硫黄源１モル当り、水分が０．９０〜１．６０モルで、かつ、ジハロ芳香族化合物が１．０００〜１．１００モルとなるように、これら各成分を含有する仕込み混合物を調製する請求項１記載の製造方法。
【請求項８】
仕込み工程２において、仕込み硫黄源１モル当り、有機アミド溶媒が０．１〜１０ｋｇの範囲内となるように、仕込み混合物を調製する請求項１記載の製造方法。
【請求項９】
前段重合工程３において、ジハロ芳香族化合物の転化率が８０〜９８％となった時点で、重合反応混合物中に、ポリハロ芳香族化合物、及び相分離剤を添加する請求項１記載の製造方法。
【請求項１０】
前段重合工程３において、ジハロ芳香族化合物の転化率が８０％以上となった時点で、重合反応混合物中に、重合反応混合物中の水分量が仕込み硫黄源１モル当り２．００モル超過１０．００モル以下となるように、相分離剤として水を添加する請求項１記載の製造方法。
【請求項１１】
前段重合工程３において、ジハロ芳香族化合物の転化率が８０％以上となった時点で、重合反応混合物中に、ポリハロ芳香族化合物と相分離剤とを同時に添加するか、あるいはジハロ芳香族の転化率が８０％以上の時点でポリハロ芳香族化合物を添加した後、ジハロ芳香族化合物の転化率が９５％になるまでの間に相分離剤を添加する請求項１記載の製造方法。
【請求項１２】
前段重合工程３において、仕込み混合物を１９０〜２３５℃の温度に加熱することにより、水分を含有する有機アミド溶媒中で、硫黄源とジハロ芳香族化合物とを重合反応させる請求項１記載の製造方法。
【請求項１３】
昇温工程４において、重合反応混合物を昇温速度１０〜６０℃／時間で加熱して、２４０℃以上の温度であって、前段重合工程３での重合温度以上かつ２９０℃以下の温度に昇温する請求項１記載の製造方法。
【請求項１４】
昇温工程４において、昇温速度１５〜５５℃／時間で加熱する請求項１記載の製造方法。
【請求項１５】
後段重合工程５において、２４５〜２７０℃の温度で重合反応を継続する請求項１記載の製造方法。
【請求項１６】
下記特性ｉ〜iii：
ｉ）温度３３０℃、剪断速度２ｓｅｃ−１で測定した溶融粘度が１０．０×１０４〜４０．０×１０４Ｐａ・ｓ、
ii）平均粒子径が５０〜２０００μｍ、及び
iii）温度３１０℃、角速度１ｒａｄ／ｓｅｃで測定した溶融粘弾性ｔａｎδが０．１０〜０．３０
を有する分岐型ポリアリーレンスルフィド樹脂。
【請求項１７】
請求項１６記載の分岐型ポリアリーレンスルフィド樹脂の高分子改質剤としての使用。
【請求項１８】
分岐型ポリアリーレンスルフィド樹脂の高分子改質剤としての使用が、実質的に線状の直鎖型ポリアリーレンスルフィド樹脂に対するバリ発生抑制剤としての使用である請求項１７記載の使用。
【発明の詳細な説明】
【技術分野】
【０００１】
本発明は、分岐型ポリアリーレンスルフィド樹脂とその製造方法に関する。さらに詳しくは、本発明は、バリの発生が顕著に抑制され、かつ小さな凹みやブツの如き表面欠陥がない成形品を与えることができる分岐型ポリアリーレンスルフィド樹脂とその製造方法に関する。また、本発明は、該分岐型ポリアリーレンスルフィド樹脂の高分子改質剤としての使用に関する。
【０００２】
本発明において、分岐型ポリアリーレンスルフィド樹脂とは、重合により分岐構造が導入されたポリアリーレンスルフィド樹脂を意味する。
【０００３】
本発明において、脱水工程で反応槽内に投入する硫黄源と区別するため、仕込み工程における硫黄源を「仕込み硫黄源」または「有効硫黄源」と呼ぶ。その理由は、脱水工程で反応槽内に投入した硫黄源の量は、加熱脱水処理により変動するためである。仕込み硫黄源は、重合工程でジハロ芳香族化合物及びポリハロ芳香族化合物との反応により消費されるが、他の成分とのモル比を規定する場合には、仕込み工程での仕込み硫黄源のモル量を基準とする。
【背景技術】
【０００４】
ポリフェニレンスルフィド樹脂（以下、「ＰＰＳ樹脂」と略記）に代表されるポリアリーレンスルフィド樹脂（以下、「ＰＡＳ樹脂」と略記）は、耐熱性、耐薬品性、難燃性、機械的強度、電気特性、寸法安定性などに優れたエンジニアリングプラスチックである。ＰＡＳ樹脂は、射出成形、押出成形、圧縮成形などの一般的溶融加工法により、各種成形品、フィルム、シート、繊維などに成形可能であるため、電気・電子機器、自動車機器、化学機器等の広範な分野において樹脂部品の材料として汎用されている。
【０００５】
ＰＡＳ樹脂の代表的な製造方法として、Ｎ−メチル−２−ピロリドン（以下、「ＮＭＰ」と略記）などの有機アミド溶媒中で、硫黄源とジハロ芳香族化合物とを重合反応させる方法が知られている。しかし、ＰＡＳ樹脂は、射出成形時のバリ発生量が多いという欠点を有している。バリとは、成形材料が金型の隙間に流れ出て固化した部分を意味する。薄膜状または薄片状に固化し、成形品に付着したバリは、仕上げ工程で取り除く必要がある。
【０００６】
射出成形時におけるバリの発生を抑制するために、分岐型ＰＡＳ樹脂を直鎖型ＰＡＳ樹脂にブレンドする方法が提案されている。また、分岐型ＰＡＳ樹脂の製造方法についても、幾つかの提案がなされている。しかし、従来の方法では、近年の高度な要求水準に対応することが困難になっている。
【０００７】
従来、特開昭６４−９２６６号公報（米国特許第４，９５６，４９９号明細書に対応）には、未架橋で実質的に線状の直鎖型ＰＡＳ樹脂に、温度３１０℃、剪断速度５ｓｅｃ−１で測定した溶融粘度が５×１０５〜１×１０９ポイズ（５×１０４〜１×１０８Ｐａ・ｓ）の溶融時ゲル状を呈する架橋ＰＡＳ樹脂をブレンドしてなるバリ特性の改良されたＰＡＳ樹脂組成物が開示されている。
【０００８】
特開昭６４−９２６６号公報には、有機アミド溶媒中で、アルカリ金属硫化物とジハロ芳香族化合物と３個以上のハロゲン置換基を有するポリハロ芳香族化合物とを２段階で重合する方法により架橋ＰＡＳ樹脂を製造した実験例が示されている。より具体的には、ＮＭＰ中で、硫化ソーダとｐ−ジクロロベンゼンと１，２，４，５−テトラクロロベンゼンとを反応させ、次いで、水を添加し、かつ、温度を上げて重合反応を継続する２段階重合法により架橋ＰＡＳ樹脂が製造されている。しかし、この製造方法により得られた架橋ＰＡＳ樹脂は、少量の顆粒状物と多量の塊状物との混合物である（該文献の「ポリマー調製例Ｂ−１」）。このような架橋ＰＡＳ樹脂を直鎖型ＰＡＳ樹脂にブレンドした樹脂組成物は、成形加工性に劣り、得られた成形品の表面性も劣るものである。
【０００９】
特開平１−２９９８２６号公報（米国特許第５，２００，５００号明細書及び米国特許第５，２６８，４５１号明細書に対応）には、有機アミド溶媒中で、アルカリ金属硫化物とジハロ芳香族化合物及び分子中に３個以上のハロゲン置換基を有するポリハロ芳香族化合物とを、改良された２段階重合法により製造する方法が提案されている。
【００１０】
特開平１−２９９８２６号公報には、前段重合工程において、有機アミド溶媒中、仕込みアルカリ金属硫化物１モル当り０．５〜２．９モルの水が存在する状態で、アルカリ金属硫化物とジハロ芳香族化合物とポリハロ芳香族化合物とを反応させ、後段重合工程では、仕込みアルカリ金属硫化物１モル当り２．５〜７モルの水が存在するように水分量を調整し、かつ昇温して重合反応を継続する方法が開示されている。
【００１１】
特開平１−２９９８２６号公報に開示されている製造方法によれば、高度に架橋したＰＡＳ樹脂を塊状化させることなく、顆粒状で得ることができる。しかしながら、重合初期から、アルカリ金属硫化物とジハロ芳香族化合物とポリハロ芳香族化合物とを重合反応させると、溶融粘度が高すぎる分岐型ＰＡＳ樹脂が得られ易い。溶融粘度が高すぎる分岐型ＰＡＳ樹脂を直鎖型ＰＡＳ樹脂にブレンドすると、成形品にブツ（小さな凹み）などの欠陥が生じて表面性が悪化し、しかもバリ発生の抑制効果も不十分となる。
【００１２】
他方、特開平１−２９９８２６号公報に記載の製造方法において、後段重合工程での重合時間を著しく短縮すると、溶融粘度が低い分岐型ＰＡＳ樹脂を得ることが可能である。しかし、そのような方法で得られた低溶融粘度の分岐型ＰＡＳ樹脂は、溶融粘弾性ｔａｎδが大きくなるため、直鎖型ＰＡＳ樹脂にブレンドしても、バリ発生の抑制効果が劣り、成形品の表面性も悪いものとなる。
【発明の開示】
【００１３】
本発明の目的は、高分子改質剤として直鎖型ポリアリーレンスルフィド樹脂などの熱可塑性樹脂にブレンドしたときに、バリの発生を顕著に抑制することができ、かつ、表面性に優れた成形品を与えることができる分岐型ポリアリーレンスルフィド樹脂とその製造方法を提供することにある。
【００１４】
本発明の他の目的は、そのような特性に優れた分岐型ポリアリーレンスルフィド樹脂の高分子改質剤としての使用を提供することにある。
【００１５】
本発明者らは、従来の分岐型ＰＡＳ樹脂を高分子改質剤として用いた場合に、バリ発生の抑制効果が十分ではなく、成形品の表面性においても十分に満足できるものではない理由は、その製造方法に問題があるのではないかと考えた。
【００１６】
従来の製造方法では、重合初期から、硫黄源とジハロ芳香族化合物と３個以上のハロゲン置換基を有するポリハロ芳香族化合物とを重合反応させる方法が採用されている。そのような製造方法では、重合条件を工夫しても、分岐型ＰＡＳ樹脂の溶融粘度や平均粒子径などの特性を所望の範囲内に制御することが困難であることが判明した。
【００１７】
そこで、本発明者らは、鋭意研究した結果、有機アミド溶媒中で硫黄源とジハロ芳香族化合物とを反応させ、ジハロ芳香族化合物の転化率が十分に高くなった時点で、重合反応混合物中に、３個以上のハロゲン置換基を持つポリハロ芳香族化合物を所定の割合で添加する方法に想到した。ポリハロ芳香族化合物を添加した重合反応混合物は、所定の昇温速度で昇温し、そして、相分離剤の存在下に高温での重合反応を継続する。
【００１８】
本発明の製造方法によれば、バリ発生抑制剤などの高分子改質剤として適した溶融粘度を持つ分岐型ＰＡＳ樹脂を粒状で得ることができる。また、本発明の製造方法によれば、分岐型ＰＡＳ樹脂の溶融粘弾性ｔａｎδを、バリ発生抑制剤として適した範囲に制御することができる。
【００１９】
すなわち、本発明者らの研究結果によれば、分岐型ＰＡＳ樹脂の溶融粘度、平均粒子径、及び溶融粘弾性ｔａｎδのすべてがそれぞれ適度の範囲内にあることにより、例えば、該分岐型ＰＡＳ樹脂を直鎖型ＰＡＳ樹脂にブレンドしたとき、バリ発生抑制剤として顕著に優れた効果を発揮し、しかも成形品の表面性を良好にすることが見出された。本発明の製造方法によれば、このような優れた特性を持つ分岐型ＰＡＳ樹脂を得ることができる。本発明は、これらの知見に基づいて完成するに至ったものである。
【００２０】
かくして、有機アミド溶媒中で、硫黄源とジハロ芳香族化合物とを、分子中に３個以上のハロゲン置換基を有するポリハロ芳香族化合物の存在下に重合させる分岐型ポリアリーレンスルフィド樹脂の製造方法において、有機アミド溶媒中で、硫黄源とジハロ芳香族化合物とを１７０〜２７０℃の温度で重合反応させ、ジハロ芳香族化合物の転化率が８０％以上となった時点で、重合反応混合物中に、硫黄源１モル当り０．０１０〜０．１００モルのポリハロ芳香族化合物、及び相分離剤を添加し、次いで、重合反応混合物を昇温速度１０〜６０℃／時間で加熱して２４０℃以上の温度に昇温し、そして、２４０〜２９０℃の温度で重合反応を継続する分岐型ポリアリーレンスルフィド樹脂の製造方法が提供される。
【００２１】
本発明によれば、有機アミド溶媒中で、硫黄源とジハロ芳香族化合物とを、分子中に３個以上のハロゲン置換基を有するポリハロ芳香族化合物の存在下に重合させる分岐型ポリアリーレンスルフィド樹脂の製造方法であって、下記工程１〜５：
（１）有機アミド溶媒、アルカリ金属水硫化物を含む硫黄源、及びアルカリ金属水酸化物を含有する混合物を加熱して、該混合物を含有する系内から水分を含む留出物の少なくとも一部を系外に排出する脱水工程１；
（２）脱水工程で系内に残存する混合物とジハロ芳香族化合物とを混合して、有機アミド溶媒、硫黄源（以下、「仕込み硫黄源」という）、アルカリ金属水酸化物、水分、及びジハロ芳香族化合物を含有する仕込み混合物を調製する仕込み工程２；
（３）仕込み混合物を１７０〜２７０℃の温度に加熱することにより、水分を含有する有機アミド溶媒中で、硫黄源とジハロ芳香族化合物とを重合反応させ、ジハロ芳香族化合物の転化率が８０％以上となった時点で、重合反応混合物中に、仕込み硫黄源１モル当り０．０１０〜０．１００モルのポリハロ芳香族化合物、及び相分離剤を添加する前段重合工程３；
（４）重合反応混合物を昇温速度１０〜６０℃／時間で加熱して、２４０℃以上の温度に昇温する昇温工程４；並びに
（５）２４０〜２９０℃の温度で重合反応を継続する後段重合工程５；
を含む、
下記特性ｉ〜iii：
ｉ）温度３３０℃、剪断速度２ｓｅｃ−１で測定した溶融粘度が１０．０×１０４〜４０．０×１０４Ｐａ・ｓ、
ii）平均粒子径が５０〜２０００μｍ、及び
iii）温度３１０℃、角速度１ｒａｄ／ｓｅｃで測定した溶融粘弾性ｔａｎδが０．１０〜０．３０
を有する分岐型ポリアリーレンスルフィド樹脂の製造方法が提供される。
【００２２】
本発明によれば、下記特性ｉ〜iii：
ｉ）温度３３０℃、剪断速度２ｓｅｃ−１で測定した溶融粘度が１０．０×１０４〜４０．０×１０４Ｐａ・ｓ、
ii）平均粒子径が５０〜２０００μｍ、及び
iii）温度３１０℃、角速度１ｒａｄ／ｓｅｃで測定した溶融粘弾性ｔａｎδが０．１０〜０．３０
を有する分岐型ポリアリーレンスルフィド樹脂が提供される。
【００２３】
本発明によれば、該分岐型ポリアリーレンスルフィド樹脂の高分子改質剤としての使用が提供される。
【発明を実施するための最良の形態】
【００２４】
１．硫黄源：
本発明では、硫黄源として、アルカリ金属硫化物またはアルカリ金属水硫化物もしくはこれらの混合物を使用する。硫黄源として、硫化水素も使用することができる。すなわち、脱水工程後の反応槽内にアルカリ金属水酸化物（例えば、ＮａＯＨ）が過剰に存在する場合に、反応槽内に硫化水素を吹き込むことにより、アルカリ金属硫化物（例えば、Ｎａ２Ｓ）を生成させることができる。
【００２５】
硫黄源としては、アルカリ金属水硫化物またはアルカリ金属水硫化物を主成分として含有する硫黄源が好ましい。アルカリ金属水硫化物としては、例えば、水硫化リチウム、水硫化ナトリウム、水硫化カリウム、水硫化ルビジウム、水硫化セシウム、及びこれらの２種以上の混合物を挙げることができるが、これらに限定されない。アルカリ金属水硫化物は、無水物、水和物、水溶液のいずれを用いてもよい。これらの中でも、工業的に安価に入手できる点で、水硫化ナトリウム及び水硫化リチウムが好ましい。アルカリ金属水硫化物は、水溶液などの水性混合物（すなわち、流動性のある、水との混合物）として用いることが、処理操作や計量などの観点から好ましい。
【００２６】
アルカリ金属水硫化物の製造工程では、一般に、少量のアルカリ金属硫化物が副生する。本発明で使用するアルカリ金属水硫化物の中には、少量のアルカリ金属硫化物が含有されていてもよい。アルカリ金属水硫化物は、少量のアルカリ金属硫化物を含んでいる場合に、安定した状態となり易い。
【００２７】
したがって、硫黄源として、アルカリ金属水硫化物とアルカリ金属硫化物との混合物を使用する場合には、アルカリ金属水硫化物が主成分であることが好ましく、アルカリ金属水硫化物５０モル％超過とアルカリ金属硫化物５０モル％未満との混合物であることがより好ましい。硫黄源がアルカリ金属水硫化物とアルカリ金属硫化物との混合物である場合には、重合反応系の安定性の観点から、その組成は、好ましくはアルカリ金属水硫化物７０〜９９．５モル％とアルカリ金属硫化物０．５〜３０モル％であり、より好ましくはアルカリ金属水硫化物９０〜９９．５モル％とアルカリ金属硫化物０．５〜１０モル％であり、さらに好ましくはアルカリ金属水硫化物９５〜９９．５モル％とアルカリ金属硫化物０．５〜５モル％であり、そして、特に好ましくはアルカリ金属水硫化物９７〜９９．５モル％とアルカリ金属硫化物０．５〜３モル％である。
【００２８】
硫黄源がアルカリ金属水硫化物とアルカリ金属硫化物との混合物である場合には、アルカリ金属水硫化物とアルカリ金属硫化物との総モル量が、仕込み硫黄源（「有効硫黄源」と呼ぶことがある）のモル量となる。また、この総モル量は、仕込み工程に先立って脱水工程を配置する場合には、脱水工程後の仕込み硫黄源のモル量になる。
【００２９】
アルカリ金属硫化物としては、例えば、硫化リチウム、硫化ナトリウム、硫化カリウム、硫化ルビジウム、硫化セシウム、及びこれらの２種以上の混合物を挙げることができるが、これらに限定されない。アルカリ金属硫化物は、無水物、水和物、及び水溶液のいずれを用いてもよい。これらの中でも、工業的に安価に入手可能であって、かつ、取り扱いが容易であることなどの観点から、硫化ナトリウムが好ましい。
【００３０】
これらのアルカリ金属硫化物は、アルカリ金属水硫化物中に副生物として含有されているもののほか、一般に、水和物として市販されているものを使用することができる。アルカリ金属硫化物の水和物としては、例えば、硫化ナトリウム９水塩（Ｎａ２Ｓ・９Ｈ２Ｏ）、硫化ナトリウム・５水塩（Ｎａ２Ｓ・５Ｈ２Ｏ）が挙げられる。アルカリ金属硫化物は、水溶液などの水性混合物（すなわち、流動性のある、水との混合物）として用いることが処理操作や計量などの観点から好ましい。
【００３１】
２．アルカリ金属水酸化物：
本発明の製造方法では、水分を含有する有機アミド溶媒中で、アルカリ金属水硫化物を含有する硫黄源とジハロ芳香族化合物とを、アルカリ金属水酸化物の存在下に重合させる方法を採用することが好ましい。
【００３２】
アルカリ金属水酸化物としては、例えば、水酸化リチウム、水酸化ナトリウム、水酸化カリウム、水酸化ルビジウム、水酸化セシウム、及びこれらの２種以上の混合物が挙げられるが、これらに限定されない。これらの中でも、工業的に安価に入手可能なことから、水酸化ナトリウムが好ましい。アルカリ金属水酸化物は、水溶液などの水性混合物（すなわち、流動性のある、水との混合物）として用いることが計量などの取り扱い性の観点から好ましい。
【００３３】
３．ジハロ芳香族化合物：
本発明で使用されるジハロ芳香族化合物は、芳香環に直接結合した２個のハロゲン原子を有するジハロゲン化芳香族化合物である。ジハロ芳香族化合物の具体例としては、例えば、ｏ−ジハロベンゼン、ｍ−ジハロベンゼン、ｐ−ジハロベンゼン、ジハロトルエン、ジハロナフタレン、メトキシ−ジハロベンゼン、ジハロビフェニル、ジハロ安息香酸、ジハロジフェニルエーテル、ジハロジフェニルスルホン、ジハロジフェニルスルホキシド、ジハロジフェニルケトンが挙げられる。これらのジハロ芳香族化合物は、それぞれ単独で、あるいは２種以上を組み合わせて使用することができる。
【００３４】
ここで、ハロゲン原子とは、フッ素、塩素、臭素、及びヨウ素の各原子を指し、同一のジハロ芳香族化合物において、２つのハロゲン原子は、互いに同じでも異なっていてもよい。ジハロ芳香族化合物としては、多くの場合、ｏ−ジクロロベンゼン、ｍ−ジクロロベンゼン、ｐ−ジクロロベンゼン、またはこれらの２種以上の混合物が使用される。
【００３５】
４．ポリハロ芳香族化合物：
本発明では、ＰＡＳ樹脂に分岐構造を導入するため、３個以上のハロゲン置換基を持つポリハロ芳香族化合物を使用する。ハロゲン置換基は、通常、ハロゲン原子が直接芳香環に結合したものである。ハロゲン原子とは、フッ素、塩素、臭素、及びヨウ素の各原子を指し、同一のポリハロ芳香族化合物において、複数のハロゲン原子は、同じでも異なっていてもよい。
【００３６】
ポリハロ芳香族化合物としては、例えば、１，２，３−トリクロロベンゼン、１，２，４−トリクロロベンゼン、１，３，５−トリクロロベンゼン、ヘキサクロロベンゼン、１，２，３，４−テトラクロロベンゼン、１，２，４，５−テトラクロロベンゼン、１，３，５−トリクロロ−２，４，６−トリメチルベンゼン、２，４，６−トリクロロトルエン、１，２，３−トリクロロナフタレン、１，２，４−トリクロロナフタレン、１，２，３，４−テトラクロロナフタレン、２，２′，４，４′−テトラクロロビフェニル、２，２′，４，４′−テトラクロロベンゾフェノン、２，４，２′−トリクロロベンゾフェノンが挙げられる。
【００３７】
これらのポリハロ芳香族化合物は、それぞれ単独で、あるいは２種以上を組み合わせて使用することができる。ポリハロ芳香族化合物の中でも、１，２，４−トリクロロベンゼン及び１，３，５−トリクロロベンゼンの如きトリハロベンゼンが好ましく、トリクロロベンゼンがより好ましい。
【００３８】
分岐または架橋構造を導入するために、例えば、活性水素含有ハロゲン化芳香族化合物やハロゲン化芳香族ニトロ化合物等を少量併用することも可能である。
【００３９】
５．分子量調節剤：
生成ＰＡＳに特定構造の末端を形成したり、あるいは重合反応や分子量を調節したりするために、モノハロ化合物を併用することができる。モノハロ化合物は、モノハロ芳香族化合物だけではなく、モノハロ脂肪族化合物も使用することができる。
【００４０】
６．有機アミド溶媒：
本発明では、脱水反応及び重合反応の溶媒として、非プロトン性極性有機溶媒である有機アミド溶媒を用いる。有機アミド溶媒は、高温でアルカリに対して安定なものが好ましい。
【００４１】
有機アミド溶媒の具体例としては、Ｎ，Ｎ−ジメチルホルムアミド、Ｎ，Ｎ−ジメチルアセトアミド等のアミド化合物；Ｎ−メチル−ε−カプロラクタム等のＮ−アルキルカプロラクタム化合物；Ｎ−メチル−２−ピロリドン、Ｎ−シクロヘキシル−２−ピロリドン等のＮ−アルキルピロリドン化合物またはＮ−シクロアルキルピロリドン化合物；１，３−ジアルキル−２−イミダゾリジノン等のＮ，Ｎ−ジアルキルイミダゾリジノン化合物；テトラメチル尿素等のテトラアルキル尿素化合物；ヘキサメチルリン酸トリアミド等のヘキサアルキルリン酸トリアミド化合物等が挙げられる。これらの有機アミド溶媒は、それぞれ単独で、あるいは２種類以上を組み合わせて用いることができる。
【００４２】
これらの有機アミド溶媒の中でも、Ｎ−アルキルピロリドン化合物、Ｎ−シクロアルキルピロリドン化合物、Ｎ−アルキルカプロラクタム化合物、及びＮ，Ｎ−ジアルキルイミダゾリジノン化合物が好ましく、Ｎ−メチル−２−ピロリドン（ＮＭＰ）、Ｎ−メチル−ε−カプロラクタム、及び１，３−ジアルキル−２−イミダゾリジノンがより好ましく、ＮＭＰが特に好ましい。
【００４３】
７．重合助剤：
本発明では、重合反応を促進させるために、必要に応じて各種重合助剤を用いることができる。重合助剤の具体例としては、一般にＰＡＳ樹脂の重合助剤として公知の有機スルホン酸金属塩、ハロゲン化リチウム、有機カルボン酸金属塩、リン酸アルカリ金属塩等が挙げられる。
【００４４】
８．相分離剤：
相分離剤としては、酢酸ナトリウム、酢酸リチウム、プロピオン酸リチウム、安息香酸リチウムなどのアルカリ金属カルボン酸塩、及び水など、この技術分野で相分離剤として機能することが知られている物質を用いることができる。アルカリ金属カルボン酸塩は、前記の有機カルボン酸金属塩に含まれるものであり、重合助剤としても使用されるが、ここでは、後段重合工程で相分離剤として機能し得る量で用いられる。これらの相分離剤の中でも、コストが安価で、後処理が容易な水が好ましい。
【００４５】
９．分岐型ＰＡＳ樹脂の製造方法：
本発明の分岐ＰＡＳ樹脂の製造方法は、有機アミド溶媒中で、硫黄源とジハロ芳香族化合物とを、分子中に３個以上のハロゲン置換基を有するポリハロ芳香族化合物の存在下に重合させる分岐型ＰＡＳ樹脂の製造方法である。
【００４６】
より具体的に、本発明の製造方法では、有機アミド溶媒中で、硫黄源とジハロ芳香族化合物とを１７０〜２７０℃の温度で重合反応させ、ジハロ芳香族化合物の転化率が８０％以上となった時点で、重合反応混合物中に、硫黄源１モル当り０．０１０〜０．１００モルのポリハロ芳香族化合物、及び相分離剤を添加する（前段重合工程）。次いで、重合反応混合物を昇温速度１０〜６０℃／時間で加熱して２４０℃以上の温度に昇温する（昇温工程）。昇温工程後、重合反応混合物を２４０〜２９０℃の温度に加熱して重合反応を継続する（後段重合工程）。
【００４７】
前段重合工程を実施する前に、脱水工程及び仕込み工程を配置して、各成分の含有割合を正確に調整することが望ましい。硫黄源としては、アルカリ金属水硫化物を含有する硫黄源を用いることが好ましい。重合反応系には、前記硫黄源とともに、アルカリ金属水酸化物を存在させることが好ましい。
【００４８】
したがって、本発明の製造方法は、有機アミド溶媒中で、硫黄源とジハロ芳香族化合物とを、分子中に３個以上のハロゲン置換基を有するポリハロ芳香族化合物の存在下に重合させる分岐型ポリアリーレンスルフィド樹脂の製造方法であって、下記工程１〜５：
（１）有機アミド溶媒、アルカリ金属水硫化物を含む硫黄源、及びアルカリ金属水酸化物を含有する混合物を加熱して、該混合物を含有する系内から水分を含む留出物の少なくとも一部を系外に排出する脱水工程１；
（２）脱水工程で系内に残存する混合物とジハロ芳香族化合物とを混合して、有機アミド溶媒、硫黄源（以下、「仕込み硫黄源」という）、アルカリ金属水酸化物、水分、及びジハロ芳香族化合物を含有する仕込み混合物を調製する仕込み工程２；
（３）仕込み混合物を１７０〜２７０℃の温度に加熱することにより、水分を含有する有機アミド溶媒中で、硫黄源とジハロ芳香族化合物とを重合反応させ、ジハロ芳香族化合物の転化率が８０％以上となった時点で、重合反応混合物中に、仕込み硫黄源１モル当り０．０１０〜０．１００モルのポリハロ芳香族化合物、及び相分離剤を添加する前段重合工程３；
（４）重合反応混合物を昇温速度１０〜６０℃／時間で加熱して、２４０℃以上の温度に昇温する昇温工程４；並びに
（５）２４０〜２９０℃の温度で重合反応を継続する後段重合工程５；
を含む分岐型ＰＡＳ樹脂の製造方法である。
【００４９】
従来、分岐型ＰＡＳ樹脂を含むＰＡＳ樹脂の製造方法では、硫黄源としてアルカリ金属硫化物が汎用されてきた。他方、硫黄源の原料として、アルカリ金属硫化物に代えて、アルカリ金属水硫化物またはアルカリ金属水硫化物とアルカリ金属硫化物との混合物を使用し、これらの硫黄源を、アルカリ金属水酸化物の存在下に、ジハロ芳香族化合物と重合反応させる方法が知られている。
【００５０】
本発明者らの研究結果によれば、アルカリ金属水硫化物を含有する硫黄源を使用し、該硫黄源をアルカリ金属水酸化物の存在下にジハロ芳香族化合物及びポリハロ芳香族化合物と反応させる方法が、諸特性のバランスに優れた分岐型ＰＡＳ樹脂の製造方法として適していることが判明した。この方法において、重合反応を安定して実施するために、重合反応に供する各成分の含有割合を正確に調整し、かつ、重合条件を厳密に制御することが望ましい。そこで、以下に、本発明の好ましい製造方法について、さらに詳細に説明する。
【００５１】
９．１．脱水工程：
硫黄源は、水和水（結晶水）などの水分を含んでいることが多い。硫黄源及びアルカリ金属水酸化物を水性混合物として使用する場合には、媒体として水を含有している。硫黄源とジハロ芳香族化合物との重合反応は、重合反応系内に存在する水分量によって影響を受ける。そこで、一般に、重合工程前に脱水工程を配置して、重合反応系内の水分量を調節している。
【００５２】
本発明の好ましい製造方法では、脱水工程において、有機アミド溶媒、アルカリ金属水硫化物を含む硫黄源、及びアルカリ金属水酸化物を含有する混合物を加熱して、該混合物を含有する系内から、水分を含む留出物の少なくとも一部を系外に排出する。脱水工程は、望ましくは不活性ガス雰囲気下で実施する。
【００５３】
脱水工程は、反応槽内で行われ、留出物の系外への排出は、一般に反応槽外への排出により行われる。脱水工程で脱水されるべき水分とは、脱水工程で仕込んだ各原料が含有する水和水、水性混合物の水媒体、各原料間の反応により副生する水などである。
【００５４】
各原料の反応槽内への投入は、通常２０℃から３００℃、好ましくは２０℃から２００℃の温度範囲で行われる。各原料の投入順序は、順不同でよく、また、脱水操作途中で各原料を追加投入してもかまわない。脱水工程では、媒体として有機アミド溶媒を用いる。脱水工程で使用する有機アミド溶媒は、重合工程で使用する有機アミド溶媒と同一のものであることが好ましく、工業的に入手が容易であることからＮＭＰがより好ましい。有機アミド溶媒の使用量は、反応槽内に投入する硫黄源１モル当たり、通常０．１〜１０ｋｇ程度である。
【００５５】
脱水操作は、反応槽内へ原料を投入した後、前記各成分を含有する混合物を、通常３００℃以下、好ましくは１００〜２５０℃の温度範囲内で、通常１５分間から２４時間、好ましくは３０分間〜１０時間、加熱する方法により行われる。加熱方法は、一定温度を保持する方法、段階的または連続的に昇温する方法、あるいは両者を組み合わせた方法がある。脱水工程は、バッチ式、連続式、または両方式の組み合わせ方式などにより行われる。脱水工程を行う装置は、重合工程に用いられる重合槽（反応缶）と同じであっても、あるいは異なるものであってもよい。
【００５６】
脱水工程では、加熱により水及び有機アミド溶媒が蒸気となって留出する。したがって、留出物には、水と有機アミド溶媒とが含まれる。留出物の一部は、有機アミド溶媒の系外への排出を抑制するために、系内に環流してもよいが、水分量を調節するために、水を含む留出物の少なくとも一部は系外に排出する。留出物を系外に排出する際に、微量の有機アミド溶媒が水と同伴して系外に排出される。
【００５７】
脱水工程では、硫黄源に起因する硫化水素が揮散する。すなわち、脱水工程では、前記混合物を加熱するが、加熱によって硫黄源と水とが反応して、硫化水素とアルカリ金属水酸化物とが生成し、気体の硫化水素は揮散する。例えば、アルカリ金属水硫化物１モルと水１モルが反応すると、硫化水素１モルとアルカリ金属水酸化物１モルが生成する。水を含む留出物の少なくとも一部を系外に排出するのに伴い、揮散した硫化水素も系外に排出される。
【００５８】
脱水工程で系外に揮散する硫化水素によって、脱水工程後に系内に残存する混合物中の硫黄源の量は、投入した硫黄源の量よりも減少する。アルカリ金属水硫化物を主成分とする硫黄源を使用すると、脱水工程後に系内に残存する混合物中の硫黄源の量は、投入した硫黄源のモル量から系外に揮散した硫化水素のモル量を差し引いた値と実質的に等しくなる。脱水工程で反応槽内に投入した硫黄源と区別するために、脱水工程後に系内に残存する混合物中の硫黄源を「有効硫黄源」と呼ぶ。この有効硫黄源は、仕込み工程とその後の重合工程における「仕込み硫黄源」である。つまり、本発明において、「仕込み硫黄源」とは、脱水工程後に混合物中に存在している有効硫黄源を意味している。
【００５９】
脱水工程後の有効硫黄源は、アルカリ金属水硫化物とアルカリ金属硫化物を含む混合物であると推定されるが、その具体的な形態については、特に限定されない。従来、有機アミド溶媒中でアルカリ金属水硫化物とアルカリ金属水酸化物とを加熱すると、in situ で反応してアルカリ金属硫化物が生成するといわれてきたので、脱水工程でアルカリ金属水酸化物を添加すると、アルカリ金属水硫化物とアルカリ金属水酸化物との反応により、アルカリ金属硫化物が生成している可能性がある。
【００６０】
他方、ＰＡＳ樹脂の重合機構に関する最近の研究結果によれば、アルカリ金属水酸化物と有機アミド溶媒とが加熱により反応して、アルカリ金属アルキルアミノアルキルカルボキシレートが生成し、このアルカリ金属アルキルアミノアルキルカルボキシレートとアルカリ金属水硫化物とが錯体を形成すると指摘されている。
【００６１】
したがって、脱水工程後の有効硫黄源の具体的な化合物としての形態については、特に限定されないが、有効硫黄源がジハロ芳香族化合物と重合反応してＰＡＳ樹脂を生成し、かつ、有効硫黄源（仕込み硫黄源）とその他の成分とのモル比が重合反応に大きく影響することは明らかである。脱水工程で最初に投入した硫黄源の量は、硫化水素の系外への揮散によって、脱水工程後には減少するため、系外に揮散した硫化水素の量に基づいて、脱水工程後に系内に残存する混合物中に含まれる硫黄源（有効硫黄源）の量を定量する必要がある。有効硫黄源の量を正確に定量することが、有効硫黄源とアルカリ金属水酸化物とのモル比、及び有効硫黄源とジハロ芳香族化合物とのモル比を調整する上で重要となる。このような有効硫黄源の正確な定量方法自体は、この技術分野で既に確立された技術である。
【００６２】
脱水工程では、水和水や水媒体、副生水などの水分を必要量の範囲内になるまで脱水する。脱水工程では、有効硫黄源１モルに対して、水分量が好ましくは０．００〜２．００モル、より好ましくは０．００〜１．８０モルになるまで脱水することが望ましい。脱水工程で水分量が少なくなり過ぎた場合は、仕込み工程で水を添加して所望の水分量に調節することができる。
【００６３】
アルカリ金属硫化物は、水との平衡反応によりアルカリ金属水酸化物を生成する。アルカリ金属水硫化物を主成分とする硫黄源を用いる製造方法では、少量成分のアルカリ金属硫化物の量を考慮して、有効硫黄源１モルに対するアルカリ金属水酸化物の仕込み量のモル比を算出する。また、脱水工程で硫化水素が系外に揮散すると、揮散した硫化水素とほぼ等モルのアルカリ金属水酸化物が生成するので、脱水工程で系外に揮散した硫化水素の量も考慮して、有効硫黄源１モルに対するアルカリ金属水酸化物の仕込み量のモル比を算出する。
【００６４】
脱水工程において、有機アミド溶媒、アルカリ金属水硫化物を含む硫黄源、及び硫黄源１モル当たり０．９００〜１．０５０モルのアルカリ金属水酸化物を含有する混合物を加熱して、該混合物を含有する系内から水を含む留出物の少なくとも一部を系外に排出することが好ましい。
【００６５】
脱水工程で硫黄源１モル当たりのアルカリ金属水酸化物のモル比が小さすぎると、揮散する硫化水素の量が多くなり、仕込み硫黄源量の低下による生産性の低下を招いたり、あるいは脱水後に残存する仕込み硫黄源中の過硫化成分が増加することによる異常反応や生成ＰＡＳの品質低下が起こり易くなったりする。硫黄源１モル当たりのアルカリ金属水酸化物のモル比が大きすぎると、有機アミド溶媒の変質が増大することがある。
【００６６】
脱水工程を行う装置は、後続する重合工程に用いられる反応槽と同じであっても、あるいは異なるものであってもよい。装置の材質は、チタンのような耐食性材料が好ましい。脱水工程では、通常、有機アミド溶媒の一部が水と同伴して反応槽外に排出される。硫化水素は、ガスとして系外に排出される。
【００６７】
９．２．仕込み工程：
仕込み工程では、脱水工程で系内に残存する混合物とジハロ芳香族化合物とを混合して、有機アミド溶媒、硫黄源（仕込み硫黄源）、アルカリ金属水酸化物、水分、及びジハロ芳香族化合物を含有する仕込み混合物を調製する。一般に、脱水工程において各成分の含有量及び量比が変動するため、仕込み工程での各成分量の調整は、脱水工程で得られた混合物中の各成分の量を考慮して行う必要がある。
【００６８】
本発明の製造方法では、仕込み工程において、仕込み硫黄源１モル当りの各成分の割合が、アルカリ金属水酸化物が０．９５０〜１．０９０モル、水分が０．００〜２．００モル、及びジハロ芳香族化合物が０．９５０〜１．２００モルとなるように、これら各成分を含有する仕込み混合物を調製することが望ましい。
【００６９】
本発明において、「仕込み硫黄源」（有効硫黄源）の量は、「脱水工程で投入した硫黄源のモル量」から「脱水工程で揮散した硫化水素のモル量」を引くことによって算出することができる。
【００７０】
仕込み混合物における各成分の量比（モル比）の調整は、通常、脱水工程で得られた混合物中に、仕込み硫黄源以外の成分を添加することにより行う。ジハロ芳香族化合物は、仕込み工程で混合物中に添加する。脱水工程で得られた混合物中のアルカリ金属水酸化物や水の量が少ない場合には、仕込み工程でこれらの成分を追加する。脱水工程で有機アミド溶媒の留出量が多すぎる場合は、仕込み工程で有機アミド溶媒を追加する。したがって、仕込み工程では、ジハロ芳香族化合物に加えて、必要に応じて有機アミド溶媒、水、及びアルカリ金属水酸化物を添加してもよい。
【００７１】
脱水工程で硫化水素が揮散すると、平衡反応により、アルカリ金属水酸化物が生成し、これが脱水工程後の混合物中に残存することになる。したがって、これらの量を正確に把握して、仕込み工程での「仕込み硫黄源」に対するアルカリ金属水酸化物のモル比を決定することが望ましい。アルカリ金属水酸化物のモル数は、「脱水時に生成した硫化水素に伴い生成するアルカリ金属水酸化物のモル数」、「脱水前に添加したアルカリ金属水酸化物のモル数」、及び「仕込み工程で添加したアルカリ金属水酸化物のモル数」に基づいて算出される。
【００７２】
仕込み硫黄源１モル当たりのアルカリ金属水酸化物のモル比が大きすぎると、有機アミド溶媒の変質を増大させたり、重合時の異常反応を引き起こしたりすることがある。さらに、生成する分岐型ＰＡＳ樹脂の収率の低下や品質の低下を引き起こすことが多くなる。仕込み硫黄源１モル当たりのアルカリ金属水酸化物のモル量は、好ましくは０．９５０〜１．０９０モル、より好ましくは０．９８０〜１．０７０モル、特に好ましくは１．０００〜１．０６０モルである。前段重合工程では、仕込み硫黄源１モル当たりのアルカリ金属水酸化物のモル比を上記範囲内とすることにより重合反応を安定的に実施し、高品質の分岐型ＰＡＳ樹脂を得ることが容易になる。
【００７３】
仕込み工程において、硫黄源として、５０モル％超過のアルカリ金属水硫化物と５０モル％未満のアルカリ金属硫化物とを含む硫黄源を含有する仕込み混合物を調製することが好ましい。このような組成を有する硫黄源は、実際には、脱水工程で調製する。
【００７４】
仕込み工程において、仕込み硫黄源１モル当りの水分のモル量は、好ましくは０．００〜２．００モル、より好ましくは０．７０〜１．８０モル、特に好ましくは０．９０〜１．６０モルの範囲となるように調整することが望ましい。前段重合工程において、共存水分量が少なすぎると、生成ポリマーの分解反応など好ましくない反応が起こり易くなる。共存水分量が多すぎると、重合反応速度が著しく遅くなったり、分解反応が生じたりする。
【００７５】
仕込み工程において、仕込み硫黄源１モル当り、好ましくは０．９５０〜１．２００モル、より好ましくは０．９８０〜１．１５０モル、特に好ましくは１．０００〜１．１００モルのジハロ芳香族化合物を含有する仕込み混合物を調製することが望ましい。ジハロ芳香族化合物の使用割合が前記範囲外になると、溶融粘度を所望の範囲内に制御することが困難になる。
【００７６】
仕込み工程において、有機アミド溶媒の量は、仕込み硫黄源１モル当り、通常０．１〜１０ｋｇ、好ましくは０．１５〜１ｋｇの範囲とすることが望ましい。有機アミド溶媒の量は、上記範囲内であれば、重合工程の途中でその量を変化させてもよい。
【００７７】
９．３．前段重合工程：
本発明の好ましい製造方法では、仕込み混合物を１７０〜２７０℃の温度に加熱することにより、水分を含有する有機アミド溶媒中で、硫黄源とジハロ芳香族化合物とを重合反応させ、ジハロ芳香族化合物の転化率が８０％以上となった時点で、重合反応混合物中に、仕込み硫黄源１モル当り０．０１０〜０．１００モルのポリハロ芳香族化合物及び相分離剤を添加する。
【００７８】
重合反応方式は、バッチ式、連続式、あるいは両方式の組み合わせでもよい。バッチ式重合では、重合サイクル時間を短縮する目的のために、２つ以上の反応槽を用いる方式を用いてもよい。加熱方法は、一定温度を保持する方法、段階的または連続的な昇温方法、あるいは両方法の組み合わせが用いられる。重合反応の途中で重合温度を下げることもできる。
【００７９】
重合反応時間は、後段重合工程での重合時間との合計で、一般に１０分間〜７２時間、好ましくは３０分間〜４８時間である。前段重合工程での重合時間は、多くの場合、３０分間から５時間までである。前段重合工程は、温度条件を段階的に変化させたり、水やアルカリ金属水酸化物を分割して添加したりする複数の工程から構成されていてもよい。前段重合工程では、通常、生成するポリマーを含む各成分が均一に溶解した反応系での重合反応が行われる。
【００８０】
前段重合工程では、仕込み混合物を、好ましくは１７０〜２７０℃、より好ましくは１８０〜２４０℃、特に好ましくは１９０〜２３５℃の温度に加熱して、重合反応を開始させ、ジハロ芳香族化合物の転化率が８０％以上のプレポリマーを生成させる。前段重合工程において、重合温度を高くしすぎると、副反応や分解反応が生じ易くなる。
【００８１】
ジハロ芳香族化合物の転化率は、好ましくは８０〜９８％、より好ましくは８０〜９５％、特に好ましくは８５〜９５％である。ジハロ芳香族化合物の転化率は、反応混合物中に残存するジハロ芳香族化合物の量をガスクロマトグラフィにより求め、その残存量とジハロ芳香族化合物の仕込み量と硫黄源の仕込み量に基づいて算出することができる。
【００８２】
ジハロ芳香族化合物を「ＤＨＡ」で表すと、ジハロ芳香族化合物を硫黄源に対してモル比で過剰に添加した場合は、下記式１：
転化率＝〔ＤＨＡ仕込み量（モル）−ＤＨＡ残存量（モル）〕／〔ＤＨＡ仕込み量（モル）−ＤＨＡ過剰量（モル）〕                        （１）
により転化率を算出することができる。
【００８３】
上記以外の場合には、下記式２：
転化率＝〔ＤＨＡ仕込み量（モル）−ＤＨＡ残存量（モル）〕／〔ＤＨＡ仕込み量（モル））〕                                            （２）
により転化率を算出することができる。
【００８４】
本発明の製造方法では、有機アミド溶媒中で、硫黄源とジハロ芳香族化合物とを重合反応させ、ジハロ芳香族化合物の転化率が８０％以上となった時点で、重合反応混合物中に、仕込み硫黄源１モル当り０．０１０〜０．１００モルのポリハロ芳香族化合物及び相分離剤を添加する。ジハロ芳香族化合物の転化率が８０％以上の時点では、重合反応混合物に含まれる生成ポリマー（プレポリマー）の重量平均分子量は、通常、６０００以上となる。
【００８５】
ポリハロ芳香族化合物は、仕込み硫黄源１モル当り、０．０１０〜０．１００モル、好ましくは０．０１５〜０．０８０モル、より好ましくは０．０２０〜０．０７０モルの割合で用いられる。ポリハロ芳香族化合物の使用量が多すぎると、分岐型ＰＡＳ樹脂の溶融粘弾性ｔａｎδが小さくなりすぎて、バリ抑制効果が低下する。ポリハロ芳香族化合物の使用量が少なすぎると、分岐構造の導入が不十分となり、バリ抑制効果が損なわれる。
【００８６】
前段重合工程の初期から反応系内にポリハロ芳香族化合物を存在させて重合反応を開始すると、分岐型ＰＡＳ樹脂の溶融粘度が著しく増大し、バリ抑制効果が不十分となる上、成形品の表面性が損なわれる。前段重合工程の初期から反応系内にポリハロ芳香族化合物を存在させて重合反応を開始し、後段重合工程での重合時間を著しく短縮すると、溶融粘度が低い分岐型ＰＡＳ樹脂を得ることができるが、該分岐型ＰＡＳ樹脂は、溶融粘弾性ｔａｎδが大きくなりすぎて、バリ抑制効果が不十分となる。
【００８７】
ジハロ芳香族化合物の転化率が８０％未満の段階でポリハロ芳香族化合物を添加すると、得られる分岐型ＰＡＳ樹脂の溶融粘度が高くなる傾向を示す一方、溶融粘弾性ｔａｎδが小さくなりすぎて、バリ抑制効果が不十分となる。
【００８８】
ポリハロ芳香族化合物の添加時期は、ジハロ芳香族化合物の転化率が８０〜９８％の間とすることが好ましく、ジハロ芳香族化合物の転化率が８５〜９５％の間とすることがより好ましい。前段重合温度が高い場合には、重合反応の途中で重合温度を下げて、ジハロ芳香族化合物の転化率が８０％以上となった時点でポリハロ芳香族化合物を添加し、そして、後段重合温度にまで昇温することができる。前段重合工程終了時の重合反応混合物の温度は、後段重合工程で具体的に採用する所定の重合温度より低くなるように設定することが望ましい。
【００８９】
ジハロ芳香族化合物の転化率が８０％以上の時点で相分離剤も添加する。相分離剤は、ポリハロ芳香族化合物と実質的に同時に添加してもよく、あるいはポリハロ芳香族化合物の添加後に添加してもよい。例えば、ジハロ芳香族化合物の転化率が８０％以上となった時点で、重合反応混合物中に、ポリハロ芳香族化合物を添加し、その後、ジハロ芳香族の転化率が９８％以下、好ましくは９５％以下の時点で相分離剤を添加することができる。
【００９０】
相分離剤としては、前述のアルカリ金属カルボン酸塩や水などを使用することができるが、好ましくは水を使用する。水を用いると、コストが安価で、後処理も容易となるので好ましい。相分離剤として水を使用する場合には、前段重合工程において、ジハロ芳香族化合物の転化率が８０％以上となった時点で、重合反応混合物中に、重合反応混合物中の水分量（合計水分量）が仕込み硫黄源１モル当り２．００モル超過１０．００モル以下となるように水を添加することが好ましい。相分離剤として水を加えて、重合反応混合物中の水分量を仕込み硫黄源１モル当り、より好ましくは２．３０〜７．００モル、さらに好ましくは２．５０〜５．００モルとなるようにすることが望ましい。
【００９１】
後段重合工程では、相分離剤を添加することにより、通常、ポリマー濃厚相とポリマー希薄相とに相分離した状態で重合反応が継続される。相分離剤の添加量が少なすぎると、相分離重合を行うことが困難になり、所望の特性を持つ分岐型ＰＡＳ樹脂を得ることが困難になる。相分離剤の添加量が多すぎると、重合反応に長時間を必要としたり、粒状ポリマーを生成させることが困難になったりする。
【００９２】
９．４．昇温工程：
前段重合工程でポリハロ芳香族化合物と相分離剤とを添加した後、重合反応混合物を昇温速度１０〜６０℃／時間で加熱して、２４０℃以上、好ましくは２４５℃以上の温度に昇温する。
【００９３】
後段重合工程では、２４０〜２９０℃の温度に加熱して重合反応を継続するため、前段重合工程後、重合反応混合物を加熱して後段重合工程に適した温度に昇温させる。加熱温度の上限は、後段重合温度の上限である。
【００９４】
昇温速度が遅すぎると、製造時間が伸びて生産効率が低下する。他方、昇温速度が速すぎると、相分離したポリマー濃厚相の中で生成ポリマーが凝集し、肥大化する。そのため、分岐型ＰＡＳ樹脂が大粒子化または塊状化する。また、昇温速度が速すぎると、場合によっては、生成ポリマーの溶融粘度の急上昇が起こることがある。昇温速度は、好ましくは１５〜５５℃／時間、より好ましくは２０〜５０℃／時間である。
【００９５】
９．５．後段重合工程：
後段重合工程では、通常、反応混合物がポリマー濃厚相とポリマー希薄相とに相分離した状態で重合反応が継続される。一般に、攪拌下に重合反応が行われるため、実際には、有機アミド溶媒（ポリマー希薄相）中に、ポリマー濃厚相が液滴として分散した状態で相分離重合反応が行われる。相分離状態は、後段重合反応の進行につれて明瞭に観察されるようになる。重合反応方式は、バッチ式、連続式、または両方式の組み合わせでもよい。バッチ式重合では、重合サイクル時間を短縮する目的のために、２つ以上の反応槽を用いる方式を用いてもよい。
【００９６】
後段重合工程では、２４０〜２９０℃、好ましくは２４５〜２７０℃の温度で重合反応を継続する。重合温度は、一定の温度に維持することができるが、必要に応じて、段階的に昇温または降温してもよい。
【００９７】
重合反応時間は、前段重合工程での重合時間との合計で、一般に１０分間〜７２時間、好ましくは３０分間〜４８時間である。後段重合工程での重合時間は、多くの場合、２〜１０時間程度である。
【００９８】
１０．後処理工程：
重合反応後の後処理は、常法に従って行うことができる。例えば、重合反応の終了後、重合反応混合物を冷却すると生成ポリマーを含むスラリーが得られる。冷却したスラリーをそのまま、あるいは水などで希釈してから、濾別し、洗浄と濾過を繰り返し、最後に乾燥することにより、分岐型ＰＡＳ樹脂を回収することができる。
【００９９】
本発明の製造方法によれば、粒状ポリマーを生成させることができるため、スクリーンを用いて篩分する方法により粒状ポリマーをスラリーから分離することが、副生物やオリゴマーなどから容易に分離することができるため好ましい。スラリーは、高温状態のままで粒状ポリマーを篩分してもよい。
【０１００】
篩分後、ポリマーを重合溶媒と同じ有機アミド溶媒やケトン類（例えば、アセトン）、アルコール類（例えば、メタノール）などの有機溶媒で洗浄することが好ましい。ポリマーを高温水などで洗浄してもよい。ポリマーを、酸や塩化アンモニウムのような塩で処理することもできる。生成した粒状ポリマーの平均粒子径が大きすぎる場合には、所望の平均粒子径となるように、粉砕工程を配置してもよい。粒状ポリマーの粉砕及び／または分級を行うこともできる。
【０１０１】
１１．分岐型ＰＡＳ樹脂：
本発明の製造方法によれば、重合反応後、必要に応じて生成ポリマーの粉砕工程を配置して、下記特性ｉ〜iii：
ｉ）温度３３０℃、剪断速度２ｓｅｃ−１で測定した溶融粘度が１０．０×１０４〜４０．０×１０４Ｐａ・ｓ、
ii）平均粒子径が５０〜２０００μｍ、及び
iii）温度３１０℃、角速度１ｒａｄ／ｓｅｃで測定した溶融粘弾性ｔａｎδが０．１０〜０．３０
を有する分岐型ＰＡＳ樹脂を得ることができる。
【０１０２】
本発明の分岐型ＰＡＳ樹脂の溶融粘度（温度３３０℃、剪断速度２ｓｅｃ−１で測定）は、好ましくは１１．０×１０４〜４０．０×１０４Ｐａ・ｓ、より好ましくは１２．０×１０４〜３８．０×１０４、特に好ましくは１３．０×１０４〜３５．０×１０４である。本発明の分岐型ＰＡＳ樹脂を高分子改質剤として直鎖型ＰＡＳ樹脂にブレンドして使用する場合には、バリ抑制効果と成形品の表面性とを高度にバランスさせる上で、分岐型ＰＡＳ樹脂の溶融粘度（温度３３０℃、剪断速度２ｓｅｃ−１で測定）を、好ましくは１１．０×１０４〜２７．０×１０４Ｐａ・ｓ、特に好ましくは１２．０×１０４〜２６．０×１０４Ｐａ・ｓの範囲内とすることが望ましい。
【０１０３】
本発明の分岐型ＰＡＳ樹脂の平均粒子径は、好ましくは６０〜１５００μｍ、より好ましくは７０〜１０００μｍである。本発明の分岐型ＰＡＳ樹脂を高分子改質剤として直鎖型ＰＡＳ樹脂にブレンドして使用する場合には、バリ抑制効果と成形品の表面性とを高度にバランスさせる上で、分岐型ＰＡＳ樹脂の平均粒子径を５００μｍ以下、多くの場合７０〜５００μｍの範囲内とすることが特に好ましい。分岐型ＰＡＳ樹脂の平均粒子径を調整するために、重合により得られた分岐型ＰＡＳ樹脂を粉砕及び／または分級してもよい。本発明の分岐型ＰＡＳ樹脂の溶融粘弾性ｔａｎδ（温度３１０℃、角速度１ｒａｄ／ｓｅｃで測定）は、好ましくは０．１１〜０．２９である。
【０１０４】
分岐型ＰＡＳ樹脂の溶融粘度が高すぎると、バリ抑制効果が不十分となり、かつ、成形品の表面性が悪くなる。分岐型ＰＡＳ樹脂の溶融粘度が低すぎると、バリ抑制効果が劣悪となる。分岐型ＰＡＳ樹脂の平均粒子径が小さすぎると、取り扱い、計量などが困難になる。分岐型ＰＡＳ樹脂の平均粒子径が大きくなりすぎると、成形品の表面性が損なわれたり、直鎖型ＰＡＳ樹脂などの他の樹脂とのブレンドが困難になったりする。
【０１０５】
分岐型ＰＡＳ樹脂の溶融粘弾性ｔａｎδが前記範囲内にあることによって、優れたバリ抑制効果が得られる。分岐型ＰＡＳ樹脂の溶融粘弾性ｔａｎδが大きすぎたり、小さすぎたりすると、バリ抑制効果が劣悪となる。
【０１０６】
本発明の分岐型ＰＡＳ樹脂について、温度３１０℃、角速度１００ｒａｄ／ｓｅｃで測定した溶融粘弾性は、通常０．２５〜０．７０、多くの場合０．３０〜０．６０である。
【０１０７】
本発明の分岐型ＰＡＳ樹脂は、実質的に線状の直鎖型ＰＡＳ樹脂とブレンドして使用することが好ましい。実質的に線状の直鎖型ＰＡＳ樹脂とは、重合時に高分子量のポリマーとして得られるＰＡＳ樹脂である。これに対して、重合時に低重合度のポリマーを得た後、空気の存在下に加熱（キュアリング）し、部分橋掛けを行うタイプの架橋型ＰＡＳ樹脂がある。本発明で使用する直鎖型ＰＡＳ樹脂は、当業界において周知のポリマーである。
【０１０８】
直鎖型ＰＡＳ樹脂は、温度３１０℃、剪断速度１２１６ｓｅｃ−１で測定した溶融粘度が通常５〜１５００Ｐａ・ｓ、好ましくは１０〜１０００Ｐａ・ｓ、より好ましくは１５〜５００Ｐａ・ｓの直鎖型ＰＰＳ樹脂であることが望ましい。
【０１０９】
本発明では、直鎖型ＰＡＳ樹脂１００重量部に対して、分岐型ＰＡＳ樹脂１〜５０重量部を配合した樹脂組成物が好ましい。分岐型ＰＡＳ樹脂の配合割合は、好ましくは５〜４０重量部である。
【０１１０】
この樹脂組成物には、有機または無機の各種充填剤を添加することができる。充填剤としては、粉末状や粒状の充填剤、繊維状充填剤など、この技術分野で使用されている任意の充填剤を用いることができる。これらの中でも、ガラス繊維や炭素繊維などの繊維状の無機充填剤が好ましい。
【０１１１】
充填剤の配合割合は、直鎖型ＰＡＳ樹脂１００重量部に対して、通常４００重量部以下、好ましくは３５０重量部以下、より好ましくは３００重量部以下である。充填剤を配合する場合、その下限値は、直鎖型ＰＡＳ樹脂１００重量部に対して、通常０．０１重量部、多くの場合０．１重量部である。充填剤の配合割合は、上記範囲内において、それぞれの使用目的に応じて適宜設定することができる。
【実施例】
【０１１２】
以下に実施例及び比較例を挙げて、本発明についてより具体的に説明する。物性及び特性の測定方法は、次の通りである。
【０１１３】
（１）収率：
ポリマーの収率は、脱水工程後の反応缶中に存在する有効硫黄成分（有効Ｓ）の全量がポリマーに転換したと仮定したときのポリマー重量（理論量）を基準値とし、この基準値に対する実際に回収したポリマー重量の割合（重量％）を算出した。
【０１１４】
（２）溶融粘度：
乾燥ポリマー約１０ｇを用いて、東洋精機製キャピログラフ１−Ｃにより溶融粘度を測定した。この際、キャピラリーは、２．０９５ｍｍφ×８ｍｍＬの流入角付きダイを使用し、設定温度は、３３０℃とした。ポリマー試料を装置に導入し、５分間保持した後、剪断速度２ｓｅｃ−１での溶融粘度を測定した。
【０１１５】
（３）平均粒子径：
ＪＩＳ  Ｋ−００６９に従い、下から２００メッシュ、１５０メッシュ、１００メッシュ、６０メッシュ、３２メッシュ、２４メッシュ、１６メッシュ、１２メッシュ、及び７メッシュの９つの篩を積み重ね、一番上の篩にポリマー試料を載せ、ＦＲＩＴＳＣＨ社製電磁式篩振盪機（商品名「Analysette 3」）を使用して、振とう時間＝１５分間、AMPLITUDE＝６、INTERVAL＝６で測定を行った。
【０１１６】
（４）溶融粘弾性（ｔａｎδ）：
乾燥樹脂約３ｇを直径２ｃｍの円形型枠内において、３２０℃でホットプレスし、氷水によって急冷して、レオメータ測定用の試験片を作製した。レオメトリックス社製レオメータＲＤＳIIを使用し、測定温度３１０℃、パラレルプレートにより、角速度ω＝１ｒａｄ／ｓｅｃ及び１００ｒａｄ／ｓｅｃで溶融粘弾性の測定を行った。
【０１１７】
（５）バリ特性
温度３１０℃、剪断速度１２１６ｓｅｃ−１で測定した溶融粘度が５５Ｐａ・ｓの直鎖型ＰＰＳ樹脂１００重量部に対して、分岐型ＰＡＳ樹脂２０重量部とガラス繊維（直径１３μｍφ、長さ３ｍｍ、日本電気硝子製）８０重量部とを２分間混合し、これをシリンダ温度３２０℃の二軸押出機に投入し、樹脂組成物のペレットを作製した。このペレットを、直径７０ｍｍ×厚さ３ｍｍのキャビティを有するバリ評価用金型内に、完全に樹脂組成物が充填する最小の充填圧力で射出成形した。射出成形の条件は、下記の通りである。
【０１１８】
＜射出成形条件＞
射出成形機：  東芝機械製、ＩＳ−７５Ｅ、
シリンダ温度条件：  ＮＨ／Ｈ１／Ｈ２／Ｈ３／Ｈ４＝３１０／３２０／３１０／３００／２９０（℃）、
金型温度：  １４０℃（１２０℃）。
【０１１９】
＜バリ長さの測定＞
金型の円周部に設けられた厚さ２０μｍ×５ｍｍのスリットに生じるバリの長さ（バリ長）を、拡大投影器を用いて測定した。バリ長が短いほど、バリ発生を抑制する効果（バリ特性）が良好であることを示す。バリ特性は、以下の基準で評価した。
Ａ：バリ長８０μｍ以下、
Ｂ：バリ長８０μｍ超過１００μｍ未満、
Ｃ：バリ長１００μｍ以上。
【０１２０】
（６）成形品の表面性
バリ評価用成形品（直径７０ｍｍ×厚さ３ｍｍの円盤）の両面を目視にて観察し、以下の基準で評価した。
Ａ：小さなクレータ状の凹みが４個以下、
Ｂ：クレータ状の凹みが５〜２０個、
Ｃ：クレータ状の凹みが２１個以上。
【０１２１】
［実施例１］
（１）脱水工程：
ヨードメトリー法による分析値６２．８７重量％の水硫化ナトリウム（ＮａＳＨ）水溶液１８０１ｇ、及び７４．４０重量％の水酸化ナトリウム（ＮａＯＨ）水溶液１０８０ｇ（ＮａＯＨ分として２０．０９モル）をＮ−メチル−２−ピロリドン（以下、「ＮＭＰ」と略記）６０００ｇと共にチタン製２０リットルオートクレーブ（反応缶）に投入した。
【０１２２】
水硫化ナトリウム（ＮａＳＨ）水溶液１８０１ｇ中の硫黄分（Ｓ）は、２０．２０モルである。この水溶液の中和滴定法によるＮａＳＨ分析値が６１．７７重量％（１９．８４モル）であり、硫化ナトリウム（Ｎａ２Ｓ）が０．３５モル含まれることになる。そこで、水硫化ナトリウムと硫化ナトリウムとからなる硫黄源を「Ｓ」と表記すると、脱水前のＮａＯＨ／ＮａＳＨは、１．０１２（モル／モル）となり、ＮａＯＨ／Ｓは、０．９９４（モル／モル）となる。
【０１２３】
反応缶内を窒素ガスで置換後、２時間２０分かけて、撹拌しながら徐々に２００℃まで昇温して、水８６１ｇ及びＮＭＰ７１８ｇを留出させた。この際、０．３８モルの硫化水素（Ｈ２Ｓ）が揮散した。したがって、脱水工程後の缶内の有効Ｓ量は、１９．８２モルとなった。Ｈ２Ｓ揮散分は、投入Ｓ量に対して、１．８８モル％に相当した。
【０１２４】
（２）仕込み工程：
脱水工程後、１９．８２モルの有効Ｓを含む反応缶を１７０℃まで冷却し、ｐ−ジクロロベンゼン（以下、「ｐＤＣＢ」と略記）３０８９ｇ〔ｐＤＣＢ／有効Ｓ＝１．０６０（モル／モル）〕、ＮＭＰ３６３７ｇ、水１１５ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ３ｇを加えた。反応缶内には、Ｈ２Ｓが揮散することにより生成したＮａＯＨ（０．７６モル）が含まれている。
【０１２５】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９０％であった。次に、撹拌機の撹拌数を４００ｒｐｍに上げ、撹拌を続けながら、１，２，４−トリクロロベンゼン（以下、「ＴＣＢ」と略記）１２０．８ｇ〔ＴＣＢ／有効Ｓ＝０．０３３（モル／モル）〕、及び水５８９ｇを圧入し〔缶内の合計水量／有効Ｓ＝３．１５（モル／モル）〕、昇温速度３３℃／時間で２５５℃に昇温して、５．０時間反応させた（後段重合工程）。
【０１２６】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、８３％であった。ポリマーの物性及び特性のデータを表１に示した。
【０１２７】
［実施例２］
（１）脱水工程：
ヨードメトリー法による分析値６２．３９重量％の水硫化ナトリウム（ＮａＳＨ）水溶液１８４１ｇ、及び７４．１６重量％の水酸化ナトリウム（ＮａＯＨ）水溶液１０９４ｇ（ＮａＯＨ分として２０．２８モル）をＮＭＰ６０１０ｇと共にチタン製２０リットルオートクレーブ（反応缶）に投入した。
【０１２８】
水硫化ナトリウム（ＮａＳＨ）水溶液１８４１ｇ中の硫黄分（Ｓ）は、２０．４９モルである。この水溶液の中和滴定法によるＮａＳＨ分析値が６１．０９重量％（２０．０６モル）であり、硫化ナトリウム（Ｎａ２Ｓ）が０．４３モル含まれることになる。そこで、水硫化ナトリウムと硫化ナトリウムとからなる硫黄源を「Ｓ」と表記すると、脱水前のＮａＯＨ／ＮａＳＨは、１．０１１（モル／モル）となり、ＮａＯＨ／Ｓは、０．９９０（モル／モル）となる。
【０１２９】
反応缶内を窒素ガスで置換後、２時間かけて、撹拌しながら徐々に２００℃まで昇温して、水９１７ｇ及びＮＭＰ８６２ｇを留出させた。この際、０．３５モルの硫化水素（Ｈ２Ｓ）が揮散した。したがって、脱水工程後の缶内の有効Ｓ量は、２０．１３モルとなった。Ｈ２Ｓ揮散分は、投入Ｓ量に対して、１．７３モル％に相当した。
【０１３０】
（２）仕込み工程：
脱水工程の後、２０．１３モルの有効Ｓを含む反応缶を１７０℃まで冷却し、ｐ−ジクロロベンゼン（ｐＤＣＢ）３１７１ｇ〔ｐＤＣＢ／有効Ｓ＝１．０７２（モル／モル）〕、ＮＭＰ３９１１ｇ、及び水１４７ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ６ｇを加えた。反応缶内には、Ｈ２Ｓが揮散することにより生成したＮａＯＨ（０．７１モル）が含まれている。
【０１３１】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９１％であった。次に、撹拌機の撹拌数を４００ｒｐｍに上げ、撹拌を続けながら、トリクロロベンゼン（ＴＣＢ）１２３．３ｇ〔ＴＣＢ／有効Ｓ＝０．０３４（モル／モル）〕、及び水５９９ｇを圧入し〔缶内の合計水量／有効Ｓ＝３．１５（モル／モル）〕、昇温速度３０℃／時間で２５５℃に昇温して、２．０時間反応させた（後段重合工程）。
【０１３２】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、８３％であった。ポリマーの物性及び特性のデータを表１に示した。
【０１３３】
［実施例３］
（１）脱水工程：
ヨードメトリー法による分析値６２．３９重量％の水硫化ナトリウム（ＮａＳＨ）水溶液１８３９ｇ、及び７４．１６重量％の水酸化ナトリウム（ＮａＯＨ）水溶液１０９１ｇ（ＮａＯＨ分として２０．２３モル）をＮＭＰ６０１７ｇと共にチタン製２０リットルオートクレーブ（反応缶）に仕込んだ。
【０１３４】
水硫化ナトリウム（ＮａＳＨ）水溶液１８３９ｇ中の硫黄分（Ｓ）は、２０．４７モルである。この水溶液の中和滴定法によるＮａＳＨ分析値が６１．０９重量％（２０．０４モル）であり、硫化ナトリウム（Ｎａ２Ｓ）が０．４３モル含まれることになる。そこで、水硫化ナトリウムと硫化ナトリウムとからなる硫黄源を「Ｓ」と表記すると、脱水前のＮａＯＨ／ＮａＳＨは、１．００９（モル／モル）となり、ＮａＯＨ／Ｓは、０．９８８（モル／モル）となる。
【０１３５】
反応缶内を窒素ガスで置換後、２時間かけて、撹拌しながら徐々に２００℃まで昇温して、水８９２ｇ及びＮＭＰ９０７ｇを留出させた。この際、０．３５モルの硫化水素（Ｈ２Ｓ）が揮散した。したがって、脱水工程後の缶内の有効Ｓ量は、２０．１２モルとなった。Ｈ２Ｓ揮散分は、投入Ｓ量に対して、１．６９モル％に相当した。
【０１３６】
（２）仕込み工程：
上記脱水工程の後、２０．１２モルの有効Ｓを含む反応缶を１７０℃まで冷却し、ｐ−ジクロロベンゼン（ｐＤＣＢ）３１６４ｇ〔ｐＤＣＢ／有効Ｓ＝１．０７０（モル／モル）〕、ＮＭＰ３９４５ｇ、及び水１２３ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ９ｇを加えた。反応缶内には、Ｈ２Ｓが揮散することにより生成したＮａＯＨ（０．６９モル）が含まれている。
【０１３７】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９１％であった。次に、撹拌機の撹拌数を４００ｒｐｍに上げ、撹拌を続けながら、トリクロロベンゼン（ＴＣＢ）１２３．８ｇ〔ＴＣＢ／有効Ｓ＝０．０３４（モル／モル）〕、及び水５９８ｇを圧入し〔缶内の合計水量／有効Ｓ＝３．１５（モル／モル）〕、昇温速度３６℃／時間で２５５℃に昇温して、２．０時間反応させた（後段重合工程）。
【０１３８】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。粒状ポリマーは、１０５℃で１３時間乾燥した。このようにして得られた粒状ポリマーの収率は、８４％であった。ポリマーの物性及び特性のデータを表１に示した。
【０１３９】
［実施例４］
（１）脱水工程：
ヨードメトリー法による分析値６２．３９重量％の水硫化ナトリウム（ＮａＳＨ）水溶液１８４８ｇ、及び７４．１６重量％の水酸化ナトリウム（ＮａＯＨ）水溶液１０９４ｇ（ＮａＯＨ分として２０．２８モル）をＮＭＰ６００６ｇと共にチタン製２０リットルオートクレーブ（反応缶）に仕込んだ。
【０１４０】
水硫化ナトリウム（ＮａＳＨ）水溶液１８４８ｇ中の硫黄分（Ｓ）は、２０．５７モルである。この水溶液の中和滴定法によるＮａＳＨ分析値が６１．０９重量％（２０．１４モル）であり、硫化ナトリウム（Ｎａ２Ｓ）が０．４３モル含まれることになる。そこで、水硫化ナトリウムと硫化ナトリウムとからなる硫黄源を「Ｓ」と表記すると、脱水前のＮａＯＨ／ＮａＳＨは、１．００７（モル／モル）となり、ＮａＯＨ／Ｓは、０．９８６（モル／モル）となる。
【０１４１】
反応缶内を窒素ガスで置換後、２時間かけて、撹拌しながら徐々に２００℃まで昇温して、水９０４ｇ及びＮＭＰ８９０ｇを留出させた。この際、０．３５モルの硫化水素（Ｈ２Ｓ）が揮散した。したがって、脱水工程後の缶内の有効Ｓ量は、２０．２２モルとなった。Ｈ２Ｓ揮散分は、投入Ｓ量に対して、１．７０モル％に相当した。
【０１４２】
（２）仕込み工程：
脱水工程の後、２０．２２モルの有効Ｓを含む反応缶を１７０℃まで冷却し、ｐ−ジクロロベンゼン（ｐＤＣＢ）３０９５ｇ〔ｐＤＣＢ／有効Ｓ＝１．０４２（モル／モル）〕、ＮＭＰ３９８０ｇ、及び水１３２ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ１０ｇを加えた。反応缶内には、Ｈ２Ｓが揮散することにより生成したＮａＯＨ（０．７０モル）が含まれている。
【０１４３】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９０％であった。次に、撹拌機の撹拌数を４００ｒｐｍに上げ、撹拌を続けながら、トリクロロベンゼン（ＴＣＢ）２０８．３ｇ〔ＴＣＢ／有効Ｓ＝０．０５６（モル／モル）〕、及び水６０１ｇを圧入し〔缶内の合計水量／有効Ｓ＝３．１５（モル／モル）〕、昇温速度４８℃／時間で２５５℃に昇温して、２．０時間反応させた（後段重合工程）。
【０１４４】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、８１％であった。ポリマーの物性及び特性のデータを表１に示した。
【０１４５】
［実施例５］
（１）脱水工程：
ヨードメトリー法による分析値６２．３９重量％の水硫化ナトリウム（ＮａＳＨ）水溶液１８４５ｇ、及び７４．１６重量％の水酸化ナトリウム（ＮａＯＨ）水溶液１０９４ｇ（ＮａＯＨ分として２０．２８モル）をＮＭＰ６００２ｇと共にチタン製２０リットルオートクレーブ（反応缶）に仕込んだ。
【０１４６】
水硫化ナトリウム（ＮａＳＨ）水溶液１８４５ｇ中の硫黄分（Ｓ）は、２０．５３モルである。この水溶液の中和滴定法によるＮａＳＨ分析値が６１．０９重量％（２０．１１モル）であり、硫化ナトリウム（Ｎａ２Ｓ）が０．４３モル含まれることになる。そこで、水硫化ナトリウムと硫化ナトリウムとからなる硫黄源を「Ｓ」と表記すると、脱水前のＮａＯＨ／ＮａＳＨは、１．００９（モル／モル）となり、ＮａＯＨ／Ｓは、０．９８８（モル／モル）となる。
【０１４７】
反応缶内を窒素ガスで置換後、２時間かけて、撹拌しながら徐々に２００℃まで昇温して、水９２７ｇ及びＮＭＰ８６４ｇを留出させた。この際、０．３５モルの硫化水素（Ｈ２Ｓ）が揮散した。したがって、脱水工程後の缶内の有効Ｓ量は、２０．１８モルとなった。Ｈ２Ｓ揮散分は、投入Ｓ量に対して、１．７２モル％に相当した。
【０１４８】
（２）仕込み工程：
脱水工程の後、２０．１８モルの有効Ｓを含む反応缶を１７０℃まで冷却し、ｐ−ジクロロベンゼン（ｐＤＣＢ）３１６４ｇ〔ｐＤＣＢ／有効Ｓ＝１．０６７（モル／モル）〕、ＮＭＰ３９４２ｇ、及び水１５６ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ９ｇを加えた。反応缶内には、Ｈ２Ｓが揮散することにより生成したＮａＯＨ（０．７１モル）が含まれている。
【０１４９】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９１％であった。次に、撹拌機の撹拌数を４００ｒｐｍに上げ、撹拌を続けながら、トリクロロベンゼン（ＴＣＢ）１２３．１ｇ〔ＴＣＢ／有効Ｓ＝０．０３４（モル／モル）〕、及び水６００ｇを圧入し〔缶内の合計水量／有効Ｓ＝３．１５（モル／モル）〕、昇温速度２９℃／時間で２５５℃に昇温して、５．０時間反応させた（後段重合工程）。
【０１５０】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、８３％であった。ポリマーの物性及び特性のデータを表１に示した。
【０１５１】
［実施例６］
（１）脱水工程：
ヨードメトリー法による分析値６２．３９重量％の水硫化ナトリウム（ＮａＳＨ）水溶液１８４０ｇ、及び７４．１６重量％の水酸化ナトリウム（ＮａＯＨ）水溶液１０９４ｇ（ＮａＯＨ分として２０．２８モル）をＮＭＰ６００５ｇと共にチタン製２０リットルオートクレーブ（反応缶）に仕込んだ。
【０１５２】
水硫化ナトリウム（ＮａＳＨ）水溶液１８４０ｇ中の硫黄分（Ｓ）は、２０．４８モルである。この水溶液の中和滴定法によるＮａＳＨ分析値が６１．０９重量％（２０．０５モル）であり、硫化ナトリウム（Ｎａ２Ｓ）が０．４３モル含まれることになる。そこで、水硫化ナトリウムと硫化ナトリウムとからなる硫黄源を「Ｓ」と表記すると、脱水前のＮａＯＨ／ＮａＳＨは、１．０１１（モル／モル）となり、ＮａＯＨ／Ｓは、０．９９０（モル／モル）となる。
【０１５３】
反応缶内を窒素ガスで置換後、２時間かけて、撹拌しながら徐々に２００℃まで昇温して、水８９８ｇ及びＮＭＰ９０３ｇを留出させた。この際、０．３５モルの硫化水素（Ｈ２Ｓ）が揮散した。したがって、脱水工程後の缶内の有効Ｓ量は、２０．１２モルとなった。Ｈ２Ｓ揮散分は、投入Ｓ量に対して、１．７３モル％に相当した。
【０１５４】
（２）仕込み工程：
脱水工程の後、２０．１２モルの有効Ｓを含む反応缶を１７０℃まで冷却し、ｐ−ジクロロベンゼン（ｐＤＣＢ）３１１４ｇ〔ｐＤＣＢ／有効Ｓ＝１．０５３（モル／モル）〕、ＮＭＰ３９５２ｇ、及び水１２８ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ６ｇを加えた。反応缶内には、Ｈ２Ｓが揮散することにより生成したＮａＯＨ（０．７１モル）が含まれている。
【０１５５】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９０％であった。次に、撹拌機の撹拌数を４００ｒｐｍに上げ、撹拌を続けながら、トリクロロベンゼン（ＴＣＢ）１６５．０ｇ〔ＴＣＢ／有効Ｓ＝０．０４５（モル／モル）〕、及び水５９８ｇを圧入し〔缶内の合計水量／有効Ｓ＝３．１５（モル／モル）〕、昇温速度３６℃／時間で２５５℃に昇温して、２．０時間反応させた（後段重合工程）。
【０１５６】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、８７％であった。ポリマーの物性及び特性のデータを表１に示した。
【０１５７】
［実施例７］
ｐＤＣＢ／有効Ｓを１．０５５（モル／モル）、後段重合への昇温速度を３０℃／時間とした以外は、実施例１と同様の方法で行った。このようにして得られた粒状ポリマーの収率は、８４％であった。ポリマーの物性及び特性のデータを表１に示した。
【０１５８】
【表１】
0005189293.tif 000002
【０１５９】
［比較例１］
（１）脱水工程：
ヨードメトリー法による分析値６２．３９重量％の水硫化ナトリウム（ＮａＳＨ）水溶液１８４０ｇ、及び７４．１６重量％の水酸化ナトリウム（ＮａＯＨ）水溶液１０９２ｇ（ＮａＯＨ分として２０．２５モル）をＮＭＰ６００４ｇと共にチタン製２０リットルオートクレーブ（反応缶）に仕込んだ。
【０１６０】
水硫化ナトリウム（ＮａＳＨ）水溶液１８４０ｇ中の硫黄分（Ｓ）は、２０．４８モルである。この水溶液の中和滴定法によるＮａＳＨ分析値が６１．０９重量％（２０．０５モル）であり、硫化ナトリウム（Ｎａ２Ｓ）が０．４３モル含まれることになる。そこで、水硫化ナトリウムと硫化ナトリウムとからなる硫黄源を「Ｓ」と表記すると、脱水前のＮａＯＨ／ＮａＳＨは、１．０１０（モル／モル）となり、ＮａＯＨ／Ｓは、０．９８９（モル／モル）となる。
【０１６１】
反応缶内を窒素ガスで置換後、２時間かけて、撹拌しながら徐々に２００℃まで昇温して、水９１３ｇ及びＮＭＰ８６７ｇを留出させた。この際、０．３５モルの硫化水素（Ｈ２Ｓ）が揮散した。したがって、脱水工程後の缶内の有効Ｓ量は、２０．１４モルとなった。Ｈ２Ｓ揮散分は、投入Ｓ量に対して、１．７０モル％に相当した。
【０１６２】
（２）仕込み工程：
脱水工程の後、２０．１４モルの有効Ｓを含む反応缶を１７０℃まで冷却し、ｐ−ジクロロベンゼン（ｐＤＣＢ）３１９３ｇ〔ｐＤＣＢ／有効Ｓ＝１．０７９（モル／モル）〕、ＮＭＰ３９１９ｇ、及び水１４４ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ８ｇを加えた。反応缶内には、Ｈ２Ｓが揮散することにより生成したＮａＯＨ（０．７０モル）が含まれている。
【０１６３】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９１％であった。次に、撹拌機の撹拌数を４００ｒｐｍに上げ、撹拌を続けながら、トリクロロベンゼン（ＴＣＢ）１２４．９ｇ〔ＴＣＢ／有効Ｓ＝０．０３４（モル／モル）〕、及び水５９８ｇを圧入し〔缶内の合計水量／有効Ｓ＝３．１５（モル／モル）〕、昇温速度３０℃／時間で２５５℃に昇温して、２．０時間反応させた（後段重合工程）。
【０１６４】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、８１％であった。ポリマーの物性及び特性のデータを表２に示した。
【０１６５】
［比較例２］
（１）脱水工程：
ヨードメトリー法による分析値６２．３９重量％の水硫化ナトリウム（ＮａＳＨ）水溶液１８４１ｇ、及び７４．１６重量％の水酸化ナトリウム（ＮａＯＨ）水溶液１０９４ｇ（ＮａＯＨ分として２０．２８モル）をＮＭＰ６００２ｇと共にチタン製２０リットルオートクレーブ（反応缶）に仕込んだ。
【０１６６】
水硫化ナトリウム（ＮａＳＨ）水溶液１８４１ｇ中の硫黄分（Ｓ）は、２０．４９モルである。この水溶液の中和滴定法によるＮａＳＨ分析値が６１．０９重量％（２０．０６モル）であり、硫化ナトリウム（Ｎａ２Ｓ）が０．４３モル含まれることになる。そこで、水硫化ナトリウムと硫化ナトリウムとからなる硫黄源を「Ｓ」と表記すると、脱水前のＮａＯＨ／ＮａＳＨは、１．０１１（モル／モル）となり、ＮａＯＨ／Ｓは、０．９９０（モル／モル）となる。
【０１６７】
反応缶内を窒素ガスで置換後、２時間かけて、撹拌しながら徐々に２００℃まで昇温して、水９２２ｇとＮＭＰ８４８ｇを留出させた。この際、０．３５モルの硫化水素（Ｈ２Ｓ）が揮散した。したがって、脱水工程後の缶内の有効Ｓ量は、２０．１５モルとなった。Ｈ２Ｓ揮散分は、投入Ｓ量に対して、１．７０モル％に相当した。
【０１６８】
（２）仕込み工程：
脱水工程の後、２０．１５モルの有効Ｓを含む反応缶を１７０℃まで冷却し、ｐ−ジクロロベンゼン（ｐＤＣＢ）２８４６ｇ〔ｐＤＣＢ／有効Ｓ＝０．９６１（モル／モル）〕、ＮＭＰ３９０８ｇ、及び水１５２ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ７ｇを加えた。反応缶内には、Ｈ２Ｓが揮散することにより生成したＮａＯＨ（０．６９モル）が含まれている。
【０１６９】
（３）重合工程：
反応缶に備え付けた撹拌機を２５０ｒｐｍで撹拌しながら、２２０℃で３．０時間反応させ、その後、３５分間で２１０℃に降温させた（前段重合工程）。前段重合終了時のｐＤＣＢの転化率は、９０％であった。次に、撹拌機の撹拌数を４００ｒｐｍに上げ、撹拌を続けながら、トリクロロベンゼン（ＴＣＢ）４１２．０ｇ〔ＴＣＢ／有効Ｓ＝０．１１３（モル／モル）〕、及び水５９９ｇを圧入し〔缶内の合計水量／有効Ｓ＝３．１５（モル／モル）〕、昇温速度５８℃／時間で２５５℃に昇温して、５．０時間反応させた（後段重合工程）。
【０１７０】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、８４％であった。ポリマーの物性及び特性のデータを表２に示した。
【０１７１】
［比較例３］
（１）脱水工程：
ヨードメトリー法による分析値６２．１２重量％の水硫化ナトリウム（ＮａＳＨ）水溶液１６９６ｇ、及び７３．９５重量％の水酸化ナトリウム（ＮａＯＨ）水溶液９７２ｇ（ＮａＯＨ分として１７．９７モル）をＮＭＰ６００４ｇと共にチタン製２０リットルオートクレーブ（反応缶）に仕込んだ。
【０１７２】
水硫化ナトリウム（ＮａＳＨ）水溶液１６９６ｇ中の硫黄分（Ｓ）は、１８．７９モルである。この水溶液の中和滴定法によるＮａＳＨ分析値が５９．５０重量％（１８．００モル）であり、硫化ナトリウム（Ｎａ２Ｓ）が０．７９モル含まれることになる。そこで、水硫化ナトリウムと硫化ナトリウムとからなる硫黄源を「Ｓ」と表記すると、脱水前のＮａＯＨ／ＮａＳＨは、０．９９８（モル／モル）となり、ＮａＯＨ／Ｓは、０．９５６（モル／モル）となる。
【０１７３】
反応缶内を窒素ガスで置換後、２時間３０分かけて、撹拌しながら徐々に２００℃まで昇温して、水８５０ｇとＮＭＰ９４０ｇを留出させた。この際、０．４５モルの硫化水素（Ｈ２Ｓ）が揮散した。したがって、脱水工程後の缶内の有効Ｓ量は、１８．３４モルとなった。Ｈ２Ｓ揮散分は、投入Ｓ量に対して、２．４０モル％に相当した。
【０１７４】
（２）仕込み工程：
脱水工程の後、１８．３４モルの有効Ｓを含む反応缶を１７０℃まで冷却し、ｐ−ジクロロベンゼン（ｐＤＣＢ）２７１５ｇ〔ｐＤＣＢ／有効Ｓ＝１．００７（モル／モル）〕、ＴＣＢ５１．６ｇ〔ＴＣＢ／有効Ｓ＝０．０１５（モル／モル）〕、ＮＭＰ３６０４ｇ、及び水１６０ｇ〔缶内の合計水量／有効Ｓ＝１．５０（モル／モル）〕を加え、そして、缶内ＮａＯＨ／有効Ｓ＝１．０５４（モル／モル）になるように、純度９７％のＮａＯＨ５ｇを加えた。反応缶内には、Ｈ２Ｓが揮散することにより生成したＮａＯＨ（０．９０モル）が含まれている。
【０１７５】
（３）重合工程：
反応缶に備え付けた撹拌機を２５０ｒｐｍで撹拌しながら、２２０℃で４時間３５分反応させ、その後、３５分間で２１０℃に降温させた（前段重合工程）。前段重合終了時のｐＤＣＢの転化率は、９２％であった。次に、撹拌機の撹拌数を４００ｒｐｍに上げ、撹拌を続けながら、水８２６．１ｇを圧入し〔缶内の合計水量／有効Ｓ＝４．００（モル／モル）〕、昇温速度３３℃／時間で２５５℃に昇温して、５．０時間反応させた（後段重合工程）。
【０１７６】
（４）後処理工程：
反応終了後、反応混合物を室温付近まで冷却してから、反応液を１００メッシュのスクリーンに通して粒状ポリマーを篩分した。分離したポリマーについて、アセトンにより２回洗浄し、水洗を３回行った後、０．３％酢酸水洗を行い、さらに水洗を４回行って洗浄ポリマーを得た。洗浄ポリマーは、１０５℃で１３時間乾燥した。このようにして得られた粒状ポリマーの収率は、６９％であった。ポリマーの物性及び特性のデータを表２に示した。
【０１７７】
［比較例４］
ｐＤＣＢ／有効Ｓを１．０３６（モル／モル）、後段重合時間を１．０時間とした以外は、比較例３と同様の方法で行った。このようにして得られた粒状ポリマーの収率は、７１％であった。ポリマーの物性及び特性のデータを表２に示した。
【０１７８】
［比較例５］
トリクロロベンゼン（ＴＣＢ）の添加を、前段重合開始から１．０時間後とした以外は、実施例１と同様に行った。ＴＣＢ添加時のｐＤＣＢの転化率は、６５％であった。得られたポリマーの物性及び特性のデータを表２に示した。
【０１７９】
［比較例６］
前段重合から後段重合への昇温速度を７０℃／時間としたこと以外は、実施例１と同様に行った。その結果、生成ポリマーの粒子が肥大化し、一部は大きな塊状となった。得られたポリマーの物性及び特性のデータを表２に示した。ただし、このポリマーは、直鎖型ＰＡＳ樹脂と均一な樹脂組成物（ペレット）を形成することが困難であり、しかも樹脂組成物の成形性が劣悪なため、成形に関する評価は行わなかった。
【０１８０】
【表２】
0005189293.tif 000003
【０１８１】
（脚注）
（*1）比較例３及び４における「ＴＣＢ／有効Ｓ＝０．０１５(mol/mol)」の値は、前段重合開始前の仕込み混合物中のモル比を示す。
【産業上の利用可能性】
【０１８２】
本発明の分岐型ＰＡＳ樹脂は、高分子改質剤として、直鎖型ＰＡＳ樹脂などの熱可塑性樹脂にブレンドしたときに、バリの発生を顕著に抑制することができ、かつ、表面性に優れた成形品を与えることができる。また、本発明の分岐型ＰＡＳ樹脂は、バリ発生抑制剤としてだけではなく、射出成形時の結晶化度向上剤として有用である。
【０１８３】
したがって、本発明の分岐型ＰＡＳ樹脂は、バリ発生抑制剤、射出成形時の結晶化度向上剤などの高分子改質剤として、直鎖型ＰＡＳ樹脂などの熱可塑性樹脂にブレンドして使用することができる。本発明の分岐型ＰＡＳ樹脂は、加熱により架橋構造を導入した熱架橋ＰＡＳ樹脂に比べて、金属に対する腐食性が低いため、直鎖型ＰＡＳ樹脂とブレンドすると、バリ抑制効果に優れるとともに、金型腐食性が少ない樹脂組成物とすることができる。
【０１８４】
本発明の分岐型ＰＡＳ樹脂は、直鎖型ＰＡＳ樹脂など他の熱可塑性樹脂とブレンドして、射出成形、押出成形、圧縮成形などの一般的溶融加工法により、各種成形品、フィルム、シート、繊維等に成形可能であり、電気・電子機器、自動車機器、化学機器等の広範な分野において樹脂部品の材料として利用することができる。